СПОСОБ ПОЛУЧЕНИЯ ЭТАНОЛА ИЗ УКСУСНОЙ КИСЛОТЫ С ИСПОЛЬЗОВАНИЕМ КИСЛОТНЫХ КАТАЛИЗАТОРОВ

1. Способ получения этанола, включающий гидрогенизацию уксусной кислоты в присутствии катализатора с получением этанола, где конверсия уксусной кислоты составляет более 80%, а селективность по этанолу, по меньшей мере, 65%, где катализатор включает первый металл, выбранный из группы, состоящей из меди, железа, кобальта, никеля, родия, палладия, осмия, иридия, платины, титана, цинка, хрома, рения, молибдена и вольфрама, второй металл, выбранный из группы, состоящей из олова и рения, на материале носителя, модифицированном кислотным модификатором.
2. Способ по п.1, где материал носителя выбран из группы, состоящей из диоксида кремния, диоксида кремния/оксида алюминия, метасиликата кальция, пирогенного диоксида кремния, диоксида кремния высокой чистоты, углерода, оксида железа, оксида алюминия, диоксида кремния/оксидов алюминия, диоксида титана, диоксида циркония и их смесей.
3. Способ по пп.1 и 2, где кислотный модификатор выбран из группы, состоящей из оксидов металлов группы IVB, оксидов металлов группы VB, оксидов металлов группы VIB, оксидов металлов группы VIIB, оксидов металлов группы VIIIB, оксидов алюминия и их смесей.
2
2
2
5
2
5
2
3
2
3
2
5
2
3
4. Способ по пп.1 и 2, где кислотный модификатор выбран из группы, состоящей из TiO, ZrO, NbO, TaO, AlO, BO, PO и SbO.
3
3
2
3
2
3
2
5
2
2
3
2
3
5. Способ по пп.1 и 2, где кислотный модификатор выбран из группы, состоящей из WO, MoO, FeO, CrO, VO, MnO, CuO, CoO, BiO.
6. Способ по п.1, где катализатор включает от 0,1 мас.% до 50 мас.% кислотного модификатора.
7. Способ по п.1, где катализатор включает от 25 мас.% до 99 мас.% материала носителя.
8. Способ по п.1, где катализатор включает от 0,1 мас.% до 25 мас.% первого металла.
9. Способ по п.1, где первым металлом является платина, а вторым металлом является олово и где молярное отношение платины к олову составляет от 0,4:0,6 до 0,6:0,4.
10. Способ по п.1, где первым металлом является палладий, а вторым металлом является рений и где молярное отношение рения к палладию составляет от 0,7:0,3 до 0,85:0,15.
11. Способ по п.1, где катализатор содержит от 0,1 до 10 мас.% второго металла.
12. Способ по п.1, где конвертируется, по меньшей мере, 70% уксусной кислоты.
13. Способ по п.1, где гидрогенизация имеет селективность по этилацетату менее 35%.
14. Способ по п.1, где гидрогенизацию осуществляют в паровой фазе при температуре от 125°С до 350°С, давлении от 10 кПа до 3000 кПа и молярном отношении водорода к уксусной кислоте больше чем 4:1.
-1
-1
15. Способ по п.1, где реагенты подают при часовой объемной скорости газа от 1000 час до 6500 час.